МНОГОСЛОЙНЫЙ ПОЛЫЙ ЭЛЕМЕНТ, ХАРАКТЕРИЗУЮЩИЙСЯ ВЫСОКОЙ УСТОЙЧИВОСТЬЮ К ВЫМЫВАНИЮ

1. Многослойный полый элемент, содержащий следующие слои:
I. внутренний слой (слой I), состоящий из формовочной смеси на основе PA11, PA12, PA612, PA610, PA1010, PA1012 и/или PA1212, и их сополимеров, и их смесей;
II. необязательно усиливающий адгезию слой (слой II), состоящий из формовочной смеси на основе следующих компонентов:
a) 0-80 частей по весу полиамида, выбранного из PA6, PA66, PA6/66 и их смесей,
b) 0-100 частей по весу сополимера полиамина и полиамида и
с) 0-80 частей по весу полиамида, выбранного из PA11, PA12, PA612, PA1010, PA1012, PA1212 и их смесей,
при этом общая сумма в частях по весу компонентов a), b) и c) составляет 100, и при этом дополнительно в общей сумме компонентов a) и b) по меньшей мере 16 частей по весу составляют мономерные звенья, которые получены из капролактама и/или комбинации гексаметилендиамина/адипиновой кислоты, а в общей сумме компонентов b) и c) по меньшей мере 20 частей по весу составляют мономерные звенья, которые получены из ω-аминоундекановой кислоты, лауролактама, комбинации гексаметилендиамина/додекан-1,12-дикарбоновой кислоты, комбинации декан-1,10-диамина/декан-1,10-дикарбоновой кислоты, комбинации декан-1,10-диамина/додекан-1,12-дикарбоновой кислоты и/или комбинации додекан-1,12-диамина/додекан-1,12-дикарбоновой кислоты;
III. слой (слой III), состоящий из формовочной смеси на основе сополимера этилена и винилового спирта,
2
2
при этом формовочная смесь слоя I и также предпочтительно формовочная смесь слоя II не содержат какого-либо пластификатора, и при этом дополнительно не более 0,2 г/м нерастворимого экстракта и не более 7,0 г/м растворимого экстракта вымываются из многослойного полого элемента в виде совокупной системы при первом воздействии топлива, как определено с помощью способа, описанного в экспериментальной части, в отношении многослойной трубки с такой же слоистой структурой, толщиной стенки 1 мм и внутренним диаметром 6 мм.
2. Многослойный полый элемент по п. 1, отличающийся тем, что в нем присутствует слой II.
3. Многослойный полый элемент по п. 2, отличающийся тем, что слои I, II и III расположены последовательно друг за другом.
4. Многослойный полый элемент по п. 1, отличающийся тем, что формовочная смесь слоя I содержит PA610, а слой II отсутствует.
5. Многослойный полый элемент по п. 4, отличающийся тем, что слои I и III расположены последовательно друг за другом.
6. Многослойный полый элемент по любому из пп. 1-3, отличающийся тем, что полиамид в формовочной смеси слоя I представляет собой PA612.
7. Многослойный полый элемент по любому из предыдущих пунктов, отличающийся тем, что с наружной стороны к нему прилегает по меньшей мере один дополнительный слой, предпочтительно состоящий из полиамидной формовочной смеси.
8. Многослойный полый элемент по п. 7, отличающийся тем, что дополнительный слой представляет собой слой IV, содержащий ту же комбинацию полиамидов, что и слой II.
9. Многослойный полый элемент по любому из п. 7 и  8, отличающийся тем, что один из дополнительных слоев представляет собой слой V, который расположен после слоя IV и представляет собой слой на основе тех же полиамидов, что и слой I.
10. Многослойный полый элемент по любому из предыдущих пунктов, отличающийся тем, что он представляет собой полый профиль, в частности трубку или резервуар.
11. Многослойный полый элемент по п. 10, отличающийся тем, что он содержит один или более дополнительных слоев, выбранных из электропроводящего слоя и эластомерной оболочки.
12. Многослойный полый элемент по любому из предыдущих пунктов, отличающийся тем, что он представляет собой компонент топливной системы.
13. Многослойный полый элемент по п. 12, отличающийся тем, что он представляет собой топливопровод или резервуар для топлива.